(57)【要約】  溶融添加剤化合物は、一般式（Ｉ）［式中、Ｒは、１〜１８個の炭素原子を有する直鎖状アルキレン基を表し、ｎは、１〜４の整数（両端の値を含む）を表し、Ｒｆ１は、一般式ＩＩ［式中、Ｒｆは、３〜５個の炭素原子を有するペルフルオロ基を表す］で表される］を有する。熱可塑性ポリマーと、溶融添加剤化合物を含む組成物、それらを押出成形する方法、及び押出成形物品も開示される。2020523350.tif 0000292020523350.tif 000030
2020523350.tif 000002
【特許請求の範囲】
【請求項１】
一般式：
【化１】
2020523350.tif 000023
［式中、
Ｒは、１〜１８個の炭素原子を有する直鎖状アルキレン基を表し、
ｎは、１〜４（両端の値を含む）の整数を表し、
Ｒｆ１は、一般式
【化２】
2020523350.tif 000024
［式中、Ｒｆは、３〜５個の炭素原子を有するペルフルオロ基を表す］によって表される］によって表される、溶融添加剤化合物。
【請求項２】
Ｒが２〜８個の炭素原子を有する、請求項１に記載の化合物。
【請求項３】
Ｒが２〜６個の炭素原子を有する、請求項１に記載の化合物。
【請求項４】
ｎが１又は２である、請求項１に記載の化合物。
【請求項５】
Ｒｆが４個の炭素原子を有する、請求項１に記載の化合物。
【請求項６】
熱可塑性ポリマーと、一般式：
【化３】
2020523350.tif 000025
［式中、
Ｒは、１〜１８個の炭素原子を有する直鎖状アルキレン基を表し、
ｎは、１〜４（両端の値を含む）の整数を表し、
Ｒｆ１は、一般式
【化４】
2020523350.tif 000026
［式中、Ｒｆは、３〜５個の炭素原子を有するペルフルオロ基を表す］によって表される］によって表される溶融添加剤化合物と、を含む組成物。
【請求項７】
Ｒが２〜８個の炭素原子を有する、請求項６に記載の組成物。
【請求項８】
Ｒが２〜６個の炭素原子を有する、請求項６に記載の組成物。
【請求項９】
ｎが１又は２である、請求項６に記載の組成物。
【請求項１０】
Ｒｆが４個の炭素原子を有する、請求項６に記載の組成物。
【請求項１１】
請求項６に記載の組成物を含む繊維。
【請求項１２】
前記繊維が染料を更に含む、請求項１１に記載の繊維。
【請求項１３】
熱可塑性ポリマーと、一般式：
【化５】
2020523350.tif 000027
［式中、
Ｒは、１〜１８個の炭素原子を有する直鎖状アルキレン基を表し、
ｎは、１〜４（両端の値を含む）の整数を表し、
Ｒｆ１は、一般式
【化６】
2020523350.tif 000028
［式中、Ｒｆは、３〜５個の炭素原子を有するペルフルオロ基を表す］によって表される］によって表される溶融添加剤化合物と、を含む組成物を押出成形することを含む、方法。
【請求項１４】
Ｒが２〜８個の炭素原子を有する、請求項１３に記載の方法。
【請求項１５】
Ｒが２〜６個の炭素原子を有する、請求項１３に記載の方法。
【請求項１６】
ｎが１又は２である、請求項１３に記載の方法。
【請求項１７】
Ｒｆが４個の炭素原子を有する、請求項１３に記載の方法。
【発明の詳細な説明】
【技術分野】
【０００１】
本開示は、広くは、ポリマー押出成形での使用に好適な溶融添加剤化合物（melt additive compound）に関する。
【背景技術】
【０００２】
特定の部分フッ素化小分子化合物は、ポリプロピレン、並びにポリエステル及びポリアミドのブレンドなどの熱可塑性樹脂への溶融添加剤（melt additive）として利用されてきた。したがって、これらの溶融添加剤を含有する熱可塑性樹脂を押出成形することにより、静的及び動的撥水性、静的及び動的撥油性、並びに耐汚れ性が、フィルム及び繊維などの得られる物品に付与されることがある。
【０００３】
例えば、溶融添加剤として使用するのに好適な部分フッ素化アミドは、米国特許第５，４５１，６２２号（Ｂｏａｒｄｍａｎ  ｅｔ  ａｌ．）に開示されている。
【０００４】
米国特許第５，９７７，３９０号（Ｒａｉｆｏｒｄ  ｅｔ  ａｌ．）、同第５，８９８，０４６号（Ｒａｉｆｏｒｄ  ｅｔ  ａｌ．）、及び同第７，３９６，８６６（Ｂ２）号（Ｊａｒｉｗａｌａ  ｅｔ  ａｌ．）に開示されているものなどの部分フッ素化溶融添加剤は、高価な原材料を使用して製造され、ポリプロピレン以外のポリマーで耐久性を欠く場合がある。
【０００５】
ポリエステル及びポリアミドは、フィルム、織物、及びカーペット繊維に広く使用されている。
【発明の概要】
【０００６】
静的及び動的撥水性、静的及び動的撥油性、並びに／又は耐汚れ性のうちの少なくとも１つを、フィルム及び繊維などの押出成形物品に付与するのに有用な新たな溶融添加剤化合物を有することが望ましい。これは、ポリエステル（例えば、ポリエチレンテレフタレート及びポリカプロラクトン）及びポリアミド（例えば、ナイロン６及びナイロン６，６ポリアミド）に特に当てはまる。
【０００７】
有利には、本開示は、ポリエステル及びポリアミド中の溶融添加剤としての使用に好適な新たな部分フッ素化化合物の開発を通じて、これらの問題を克服する。
【０００８】
第１の態様では、本開示は、一般式：
【化１】
2020523350.tif 000003
［式中、
Ｒは、１〜１８個の炭素原子を有する直鎖状アルキレン基を表し、
ｎは、１〜４（両端の値を含む）の整数を表し、
Ｒｆ１は、一般式
【化２】
2020523350.tif 000004
［式中、Ｒｆは、３〜５個の炭素原子を有するペルフルオロ基を表す］によって表される］によって表される溶融添加剤化合物を提供する。
【０００９】
第２の態様では、本開示は、熱可塑性ポリマーと、本開示による溶融添加剤化合物と、を含む組成物を提供する。
【００１０】
本開示による組成物は、概ね、繊維、特に染料で染色された繊維への使用に好適である。
【００１１】
更に別の態様では、本開示は、熱可塑性ポリマーと、本開示による溶融添加剤化合物と、を含む組成物を押出成形することを含む方法を提供する。
【００１２】
本開示の特徴及び利点は、詳細な説明及び添付の特許請求の範囲を考慮することにより更に理解されるであろう。
【発明を実施するための形態】
【００１３】
本開示による溶融添加剤として有用な化合物は、以下の一般式Ｉ：
【化３】
2020523350.tif 000005
［Ｒは、１〜１８個の炭素原子、好ましくは２〜１２個の炭素原子、より好ましくは２〜８個の炭素原子、更により好ましくは２〜６個の炭素原子を有する直鎖状アルキレン基を表す］によって表される。例示的な基Ｒとしては、エチレン、プロパン−１，３−ジイル、ブタン−１，４−ジイル、ペンタン−１，５−ジイル、ヘキサン−１，６−ジイル、オクタン−１，８−ジイル、デカン−１，１０−ジイル、ドデカン−１，１２−ジイル、ヘキサデカン−１，１６−ジイル、及びオクタデカン−１，１８−ジイルが挙げられる。
ｎは、１〜４の整数（両端の値を含む）を表す（すなわち、ｎ＝１，２，３，又は４）。
Ｒｆ１は、一般式
【化４】
2020523350.tif 000006
［式中、Ｒｆは、３〜５個の炭素原子を有するペルフルオロ基を表し、好ましくはＲｆは、４個の炭素原子を有する］によって表される一価の基を表す。基Ｒｆの例としては、ペルフルオロ−ｎ−ペンチル、ペルフルオロ−ｎ−ブチル、ペルフルオロ−ｎ−プロピル、ペルフルオロイソプロピル、及びペルフルオロイソブチルが挙げられる。
【００１４】
一般式Ｉによる化合物は、任意の好適な方法によって製造することができる。１つの比較的都合のよい方法は、２つの塩化テレフタロイル分子の各々からの１つの塩化アシル基をジオールと反応させて、伸長した塩化ジアシルを生成し、次いで、その塩化ジアシルを以下の一般式ＩＩ：
【化５】
2020523350.tif 000007
で表されるフッ素化ピペラジン２当量と反応させて、例えば、以下の実施例１〜４に示すように、対応する溶融添加剤化合物を形成することを伴う。好適なジオールの例としては、エチレングリコール、１，３−プロパンジオール、１，４−ブタンジオール、１，５−ペンタンジオール、１，６−ヘキサンジオール、１，８−オクタンジオール、１，１０−デカンジオール、１，１２−ドデカンジオール、１，１６−ヘキサデカンジオール、及び１，１８−オクタデカンジオールが挙げられる。このようなジオールは、市販の供給源から入手可能である。
【００１５】
一般式ＩＩによるフッ素化ピペラジン化合物は、例えば、米国特許第５，４５１，６２２号（Ｂｏａｒｄｍａｎ  ｅｔ  ａｌ．）に記載の反応などの公知の有機反応を用いて調製できる。例示的な調製方法は、フルオロ脂肪族スルホニルフルオリド、ＲｆＳＯ２Ｆと、ピペラジンとの反応によるものである。
【００１６】
本開示による化合物は、押出可能な組成物（例えば、１つ以上の熱可塑性ポリマー）と組み合わせて、押出成形物品を形成することができる。押出成形物品の例としては、シート、フィルム、繊維、及び成形体が挙げられる。典型的には、添加する添加剤の量は有効量であり、好ましくは、組成物の総重量を基準にして、０．０１〜５重量％、より好ましくは０．１〜３重量％、より好ましくは０．３〜１．５重量％である。
【００１７】
有利には、本開示による溶融添加剤化合物は、適度な撥水性及び撥油性を示しながら、なおも染料（例えば、織物染料）を受け入れることがある。したがって、本開示による溶融添加剤化合物は、例えば、カーペット及び織布、不織布又は編み布地などの織物用途に好適であり得る。
【００１８】
押出可能なポリマーの例としては、熱可塑性ポリマー（好ましくは非フッ素化物）、例えば、ポリエステル（例えば、ポリエチレンテレフタレート、ポリブチレンテレフタレート、及びポリカプロラクトン）、セルロース誘導体（例えば、酢酸セルロース及びセルロースブチレート）、ポリアミド（例えば、ナイロン６及びナイロン６，６）、ポリイミド、ポリオレフィン（例えば、ポリエチレン、ポリプロピレン、及びポリブチレン）、ポリエーテルケトン（ＰＥＫ）、ポリエーテルエーテルケトン（ＰＥＥＫ）、ポリカーボネート、及びポリアクリル（例えば、ポリアクリロニトリル及びポリメチルメタクリレート）、並びにこれらの組み合わせが挙げられる。
【００１９】
押出可能な組成物は、例えば、充填剤、酸化防止剤、導電材料、充填剤、潤滑剤、顔料、可塑剤、加工助剤、及び紫外線安定剤などの他の成分を含有してもよい。
【００２０】
織物染料などの染料は、通常、水溶液から織物に適用される可溶性着色有機化合物である。これらは、織物繊維を構成するポリマー分子に強く結合するように設計されている。
【００２１】
Ｔｈｅ  Ｃｏｌｏｕｒ  Ｉｎｄｅｘ  Ｉｎｔｅｒｎａｔｉｏｎａｌ，３ｒｄ  Ｅｄ．４ｔｈ  Ｒｅｖｉｓｉｏｎ，１９９２（発行元ｔｈｅ  Ｓｏｃｉｅｔｙ  ｏｆ  Ｄｙｅｒｓ  ａｎｄ  Ｃｏｌｏｕｒｉｓｔｓ，Ｂｒａｄｆｏｒｄ，Ｅｎｇｌａｎｄ）は、既知の市販の染料の包括的なリストであり、定期的に更新される。例としては、酸性染料、金属錯体染料、直接染料、塩基性染料、反応性染料、バット染料、硫黄染料が挙げられる。他の染料リストは、インターネット上で広く入手可能である。
【００２２】
組成物は、例えば、単軸押出機及び二軸押出機などのスクリュー押出機を使用して押出成形されてもよい。
【００２３】
本開示による個々の化合物は、溶融添加剤として使用され得るが、これらの溶融添加剤のうちの２種以上を含む混合物も使用してよい。
【００２４】
本開示の選択された実施形態
第１の実施形態では、本開示は、一般式：
【化６】
2020523350.tif 000008
［式中、
Ｒは、１〜１８個の炭素原子を有する直鎖状アルキレン基を表し、
ｎは、１〜４（両端の値を含む）の整数を表し、
Ｒｆ１は、一般式
【化７】
2020523350.tif 000009
［式中、Ｒｆは、３〜５個の炭素原子を有するペルフルオロ基を表す］によって表される］によって表される溶融添加剤化合物を提供する。
【００２５】
第２の実施形態では、本開示は、Ｒが２〜８個の炭素原子を有する、第１の実施形態に記載の溶融添加剤化合物を提供する。
【００２６】
第３の実施形態では、本開示は、Ｒが２〜６個の炭素原子を有する、第１の実施形態に記載の溶融添加剤化合物を提供する。
【００２７】
第４の実施形態では、本開示は、ｎが１又は２である、第１〜第３の実施形態のいずれか１つに記載の溶融添加剤化合物を提供する。
【００２８】
第５の実施形態では、本開示は、Ｒｆが４個の炭素原子を有する、第１〜第４の実施形態のいずれか１つに記載の溶融添加剤化合物を提供する。
【００２９】
第６の実施形態では、本開示は、熱可塑性ポリマーと、一般式：
【化８】
2020523350.tif 000010
［式中、
Ｒは、１〜１８個の炭素原子を有する直鎖状アルキレン基を表し、
ｎは、１〜４（両端の値を含む）の整数を表し、
Ｒｆ１は、一般式
【化９】
2020523350.tif 000011
［式中、Ｒｆは、３〜５個の炭素原子を有するペルフルオロ基を表す］によって表される］によって表される溶融添加剤化合物と、を含む組成物を提供する。
【００３０】
第７の実施形態では、本開示は、Ｒが２〜８個の炭素原子を有する、第６の実施形態に記載の組成物を提供する。
【００３１】
第８の実施形態では、本開示は、Ｒが２〜６個の炭素原子を有する、第６の実施形態に記載の溶融添加剤化合物を提供する。
【００３２】
第９の実施形態では、本開示は、ｎが１又は２である、第６〜第８の実施形態のいずれか１つに記載の組成物を提供する。
【００３３】
第１０の実施形態では、本開示は、Ｒｆが４個の炭素原子を有する、第６〜第９の実施形態のいずれか１つに記載の組成物を提供する。
【００３４】
第１１の実施形態では、本開示は、第６〜第１０の実施形態のいずれか１つに記載の組成物を含む繊維を提供する。
【００３５】
第１２の実施形態では、本開示は、繊維が染料を更に含む、第１１の実施形態に記載の繊維を提供する。
【００３６】
第１３の実施形態では、本開示は、熱可塑性ポリマーと、一般式：
【化１０】
2020523350.tif 000012
［式中、
Ｒは、１〜１８個の炭素原子を有する直鎖状アルキレン基を表し、
ｎは、１〜４（両端の値を含む）の整数を表し、
Ｒｆ１は、一般式
【化１１】
2020523350.tif 000013
［式中、Ｒｆは、３〜５個の炭素原子を有するペルフルオロ基を表す］によって表される］によって表される溶融添加剤化合物と、を含む組成物を押出成形することを含む方法を提供する。
【００３７】
第１４の実施形態では、本開示は、Ｒが２〜８個の炭素原子を有する、第１３の実施形態に記載の方法を提供する。
【００３８】
第１５の実施形態では、本開示は、Ｒが２〜６個の炭素原子を有する、第１３の実施形態に記載の方法を提供する。
【００３９】
第１６の実施形態では、本開示は、ｎが１又は２である、第１３〜第１５の実施形態のいずれか１つに記載の方法を提供する。
【００４０】
第１７の実施形態では、本開示は、Ｒｆが４個の炭素原子を有する、第１３〜第１６の実施形態のいずれか１つに記載の方法を提供する。
【００４１】
本開示の目的及び利点は以下の非限定的な実施例によって更に例証されるが、これらの実施例に引用される具体的な材料及びそれらの量、並びにその他の条件及び詳細は、本開示を過度に制限しないものと解釈されるべきである。
【実施例】
【００４２】
特に記載のない限り、実施例及び本明細書のその他の箇所における全ての部、百分率、比などは、重量によるものである。特に指示のない限り、実施例で使用した材料は、商業的供給業者（例えば、Ａｌｄｒｉｃｈ  Ｃｈｅｍｉｃａｌ  Ｃｏ．（Ｍｉｌｗａｕｋｅｅ，Ｗｉｓｃｏｎｓｉｎ））から入手可能であり、及び／又は公知の方法によって製造できる。実施例で調製された材料をＮＭＲ分光法で分析した結果、所与の構造と一致した。
【００４３】
【表１】
2020523350.tif 000014
【００４４】
撥水性試験
不織布ウェブサンプルの撥水性を、脱イオン水とイソプロピルアルコール（ＩＰＡ）とのブレンドによる浸透を試験サンプルに試すことによって評価した。各ブレンドには、以下に示す等級番号が割り当てられる。
【００４５】
【表２】
2020523350.tif 000015
【００４６】
撥水性試験を実施する際は、不織布ウェブサンプルを平らで水平な表面の上
に置く。水又は水／ＩＰＡ混合物の小滴５滴を、サンプル上の少なくとも２インチ（５．１ｃｍ）離れた点にそっと置く。４５°の角度で１０秒間観察した後、５滴のうち４滴が球体又は半球として見える場合に、その不織布ウェブサンプルは試験に合格とみなされる。報告された撥水性等級は、不織布サンプルが上記の試験に合格する最も大きい番号の水又は水／ＩＰＡ混合物に対応する。少なくとも４、好ましくは少なくとも６の撥水性等級を有することが望ましい。
【００４７】
撥油性試験
不織布ウェブサンプルの撥油性を、様々な表面張力の油又は油混合物による浸透を試験サンプルに試すことによって評価した。油及び油混合物には、以下に対応する等級が与えられる。
【００４８】
【表３】
2020523350.tif 000016
【００４９】
撥油性試験は、撥水性試験（上記）と同様に実施し、報告された撥油性の等級は、不織布ウェブサンプルが試験に合格する最も大きい番号の油又は油混合物に対応する。少なくとも１、好ましくは少なくとも３の撥油性等級を有することが望ましい。
【００５０】
メルトブロー押出成形手順
使用した押出機は、Ｂｒａｂｅｎｄｅｒ  ＣＴＳＥ−Ｖ逆回転コニカル二軸押出機（Ｂｒａｂｅｎｄｅｒ  ＧｍｂＨ  ＆  Ｃｏ  ＫＧ（Ｄｕｉｓｂｅｒｇ，Ｇｅｒｍａｎｙ））であり、最大押出温度は約２７５℃、コレクタまでの距離は約２．７５インチ（７．０ｃｍ）であった。
【００５１】
フルオロケミカル及び熱可塑性ポリマーをそれぞれ秤量した。次いで、フルオロケミカル及び熱可塑性ポリマーを、９．８５ｌｂｓ／時（４．４７ｋｇ／時）のポリマー及び０．１５ｌｂｓ／時（０．０６８ｋｇ／時）のフルオロケミカル添加剤を維持し、１０ｌｂｓ／時（４．５ｋｇ／時）の総押出速度を維持するように、可変量で同時に押出機に添加した。
【００５２】
各混合物の加工条件は、マイクロファイバーウェブをブローするために使用されるメルトブローンダイ構造、ウェブの坪量（１００±５ｇ／ｍ２）、及びマイクロファイバーの直径（１０〜２０マイクロメートル）を含めて、同じであった。押出温度は約２６５℃であり、一次空気温度は２６５℃であり、圧力は５ｐｓｉ（３４ｋＰａ）であり、０．０３０インチ（０．７６ｃｍ）のエアギャップ幅を有し、ポリマー押出速度は約１０ｌｂｓ／時（４．５ｋｇ／時）であった。
【００５３】
染色手順
染色は、Ａｈｉｂａ  Ｄｙｄｅ  ｍａｃｈｉｎｅを使用して以下の条件下で実施される：Ａｍｅｃｒｏｎ  Ｂｌｕｅ  ＡＣ−Ｅ（ディスパーズブルー）染料；１００：１液体比；２％明暗の濃さ；１ｇ／Ｌグルコパン；２ｇ／Ｌベンジルアルコール。染色プログラムは、出来るだけ速やかに９０℃まで加熱し、そのまま３０分間維持した後、出来るだけ速やかに室温まで冷却する。
【００５４】
１−（１，１，２，２，３，３，４，４，４−ノナフルオロブチルスルホニル）ピペラジンの調製
機械的撹拌機と、滴下漏斗と、熱電対及び還流冷却器を備えたクライゼンアダプタとを備えた３つ口３Ｌ丸底に、ピペラジン（４８６ｇ、５６４２ｍｍｏｌ）とトリエチルアミン（４００ｍＬ、２８７０ｍｍｏｌ）を添加した。反応混合物を、連続的に撹拌しながら６５℃に加熱した。反応混合物が５０℃に達した後、１，１，２，２，３，３，４，４，４−ノナフルオロブタン−１−スルホニルフルオリド（５００ｍＬ、２７８０ｍｍｏｌ）を、温度が９０℃未満に維持される速度で、滴下漏斗を介して添加した。添加が終了したら、温度を９５℃まで上昇させ、反応混合物を１６時間撹拌した。容器を５０℃まで冷却し、水（３００ｍＬ）を添加し、その後ジクロロメタン（５００ｍＬ）を添加した。得られた二相混合物を５分間撹拌した後、相分離するまで放置した。下相を除去し、水（３回）（３００ｍＬ）、ブライン（５００ｍＬ）で洗浄し、硫酸ナトリウム（２５０ｇ）で乾燥した。得られた黄色の溶液を濾過し、溶媒をロータリーエバポレータで除去し、２５０ｍＴｏｒｒ（３３．３ｍＰａ）及び８０℃で蒸留して、７１３ｇの１−（１，１，２，２，３，３，４，４，４−ノナフルオロブチルスルホニル）ピペラジンを白色固体として得た。
【００５５】
実施例１
機械的撹拌機と、還流冷却器と、溶液Ｂ（８ｍＬ、１当量のエチレングリコールと、２当量のＮ−エチルジイソプロピルアミンと、１００ｍＬの酢酸エチルとの混合物）が入った滴下漏斗とを備えた３Ｌ丸底フラスコに、溶液Ａ（６８．７ｇ（１．９９当量）の塩化テレフタロイルと１００ｍＬの酢酸エチルとの混合物）を添加した。次に、溶液Ｂを、激しく撹拌した溶液Ａに滴状添加した。混合物を１時間撹拌した。次いで、溶液Ｃ（２．０１当量の１−（１，１，２，２，３，３，４，４，４−ノナフルオロブチルスルホニル）ピペラジンと、２当量のＮ−エチルジイソプロピルアミンと、１００ｍＬの酢酸エチルとの混合物）を、激しく撹拌した反応混合物に滴下添加した。発熱が観察された。混合物を１６時間撹拌した後、５００ｍＬの水を添加した。得られた二相混合物を濾過し、水（３×５００ｍＬ）、１Ｍ  ＨＣｌ（１００ｍＬ）、及び再び水（３×５００ｍＬ）で洗浄して、エタン−１，２−ジイルビス（４−（４−（（ペルフルオロブチル）スルホニル）ピペラジン−１−カルボニル）ベンゾエート）を白色固体として得た。構造を以下に示す：
【化１２】
2020523350.tif 000017
【００５６】
実施例２
機械的撹拌機と、還流冷却器と、溶液Ｂ（１５ｍＬ、１当量の１，４−ブタンジオールと、５９．３ｍＬ（２当量）のＮ−エチルジイソプロピルアミンと、１００ｍＬの酢酸エチルとの混合物）が入った滴下漏斗とを備えた３Ｌ丸底フラスコに、溶液Ａ（６８．７ｇ（１．９９当量）の塩化テレフタロイルと１００ｍＬの酢酸エチルとの混合物）を添加した。次に、溶液Ｂを、激しく撹拌した溶液Ａに滴状添加した。混合物を１時間撹拌した。次いで、溶液Ｃ（２．０１当量の１−（１，１，２，２，３，３，４，４，４−ノナフルオロブチルスルホニル）ピペラジンと、５９．３ｍＬ（２当量）のＮ−エチルジイソプロピルアミンと、１００ｍＬの酢酸エチルとの混合物）を、激しく撹拌した反応混合物に滴下添加した。発熱が観察された。混合物を１６時間撹拌した後、１ｍｏｌの水を添加した。得られた二相混合物を濾過し、水（３×５００ｍＬ）、１Ｍ  ＨＣｌ（１００ｍＬ）、及び再び水（３×５００ｍＬ）で洗浄して、ブタン−１，４−ジイルビス（４−（４−（（ペルフルオロブチル）スルホニル）ピペラジン−１−カルボニル）ベンゾエート）を白色固体として得た。構造を以下に示す：
【化１３】
2020523350.tif 000018
【００５７】
実施例３
機械的撹拌機と、還流冷却器と、溶液Ｂ（２０ｇ（１当量）の１，６−ヘキサンジオールと、５９．３ｍＬ（２当量）のＮ−エチルジイソプロピルアミンと、１００ｍＬの酢酸エチルとの混合物）が入った滴下漏斗とを備えた３Ｌ丸底フラスコに、溶液Ａ（６８．７ｇ（１．９９当量）の塩化テレフタロイルと１００ｍＬの酢酸エチルとの混合物）を添加した。次に、溶液Ｂを、激しく撹拌した溶液Ａに滴状添加した。混合物を１時間撹拌した。次いで、溶液Ｃ（２．０１当量の１−（１，１，２，２，３，３，４，４，４−ノナフルオロブチルスルホニル）ピペラジンと、５９．３ｍＬ（２当量）のＮ−エチルジイソプロピルアミンと、１００ｍＬの酢酸エチルとの混合物）を、激しく撹拌した反応混合物に滴下添加した。発熱が観察された。混合物を１６時間撹拌した後、１ｍｏｌの水を添加した。得られた二相混合物を濾過し、水（３×５００ｍＬ）、１Ｍ  ＨＣｌ（１００ｍＬ）、及び再び水（３×５００ｍＬ）で洗浄して、ヘキサン−１，４−ジイルビス（４−（４−（（ペルフルオロブチル）スルホニル）ピペラジン−１−カルボニル）ベンゾエート）を白色固体として得た。構造を以下に示す：
【化１４】
2020523350.tif 000019
【００５８】
実施例４
機械的撹拌機と、還流冷却器と、溶液Ｂ（４０ｇ（１当量）のジ（２−ヒドロキシエチル）テレフタレート）と、５９．３ｍＬ（２当量）のＮ−エチルジイソプロピルアミンと、１００ｍＬの酢酸エチルとの混合物）が入った滴下漏斗とを備えた３Ｌ丸底フラスコに、溶液Ａ（６８．７ｇ（１．９９当量）の塩化テレフタロイルと１００ｍＬの酢酸エチルとの混合物）を添加した。次に、溶液Ｂを、激しく撹拌した溶液Ａに滴状添加した。混合物を１時間撹拌した。次いで、溶液Ｃ（２．０１当量の１−（１，１，２，２，３，３，４，４，４−ノナフルオロブチルスルホニル）ピペラジンと、５９．３ｍＬ（２当量）のＮ−エチルジイソプロピルアミンと、１００ｍＬの酢酸エチルとの混合物）を、激しく撹拌した反応混合物に滴下添加した。発熱が観察された。混合物を１６時間撹拌した後、１ｍｏｌの水を添加した。得られた二相混合物を濾過し、水（３×５００ｍＬ）、１Ｍ  ＨＣｌ（１００ｍＬ）、及び再び水（３×５００ｍＬ）で洗浄して、ビス（２−（（４−（４−（（ペルフルオロブチル）スルホニル）ピペラジン−１−カルボニル）ベンゾイル）オキシ）エチル）テレフタレートを、下記構造を有するｎ＝１オリゴマー６５％と、
【化１５】
2020523350.tif 000020
下記構造を有する材料３５％と、を含有する、白色固体として得た。
【化１６】
2020523350.tif 000021
【００５９】
実施例５〜８及び比較例Ａ〜Ｂ
ＰＥＴペレットを、１．５重量％の実施例１〜４及び比較例Ａの溶融添加剤と独立に共押出して、メルトブローン不織布を形成した。不織布を１６０℃で２分間アニールした。メルトブローン布地の複製を、染色手順に従ってディスパーズブルー染料で染色し、次いで１６０℃で２分間アニールした。得られた布地を、水中のイソプロパノール（ＩＰＡ）の重量パーセントを変えることによる撥水性試験を用いて評価し、布地がウェットアウトする前に、コーティングされた表面上で個別の液滴を少なくとも３０秒間維持することができる、ＩＰＡ溶液の最も高い重量％を決定することによって評価した。上記布地を、撥水性及び撥油性試験を利用して、撥油性及び撥水性について更に評価した。結果を表１（下記）に報告する。
【００６０】
【表４】
2020523350.tif 000022
【００６１】
上記特許出願において引用された全ての文献、特許文献又は特許出願は、一貫した形でそれらの全容が参照により本明細書に組み込まれる。組み込まれた参照文献の一部と本出願との間に不一致又は矛盾がある場合、前述の記載における情報が優先するものとする。前述の記載は、特許請求の範囲に記載の開示を当業者が実践することを可能にするためのものであり、本開示の範囲を限定するものと解釈すべきではなく、本開示の範囲は特許請求の範囲及びその全ての等価物によって定義される。
【国際調査報告】
2020523350.tif 000031
2020523350.tif 000032